СТЕКЛЯННАЯ КОМПОЗИЦИЯ
GLASS COMPOSITION

Изобретение касается составов стеклянных композиций, применяемых для изготовления смальты.
2
2
2
3
2
3
2
2
2
3
2
3
Известна стеклянная композиция, содержащая, мас.%: SiO 20,0-65,0; BaO 0-40,0; LiO 0-5,0; AsO+SbO 0-2,0; NaO 0-10,0; KO 0-15,0; MgO+CaO+ZnO 0-15,0; PbO 0-60,0; SrO 0-20,0; ZrO; 0-10,0; по крайней мере, один компонент из группы: FeO, CrO, MnO, NiO, СоО 0-1,0 [1].
Задача изобретения состоит в снижении температуры варки стеклянной композиции.
2
2
2
3
2
3
2
2
2
2
3
2
3
2
2
2
3
2
2
2
2
3
2
3
Технический результат достигается тем, что в стеклянной композиции, содержащей SiO, BaO, LiO, AsO, SbO, NaO, KO, MgO, CaO, ZnO, PbO, SrO, ZrO, по крайней мере, один компонент из группы: FeO, CrO, MnO, NiO, СоО, компоненты находятся при следующем соотношении, мас.%: SiO 30,0-35,0; BaO 1,0-2,0; LO 21,0-25,0; AsO 4,0-5,0; NaO 1,0-2,0; KO 1,0-2,0; MgO 21,0-25,0; CaO 1,0-2,0; ZnO 1,0-2,0; PbO 1,5-10,0; SrO 1,0-2,0; ZrO 1,0-2,0; по крайней мере, один компонент из группы: FeO, CrO, MnO, NiO, СоО 0,1-2,0.
В таблице приведены составы стеклянной композиции.
Таблица
Компоненты
Состав, мас.%:
1
2
3
4
5
SiO<sub>2</sub>
30,0
30,0
32,5
35,0
35,0
BaO
2,0
2,0
1,5
1,0
1,0
Li<sub>2</sub>O
21,0
21,0
23,0
25,0
25,0
As<sub>2</sub>O<sub>3</sub>
5,0
5,0
4,5
4,0
4,0
Na<sub>2</sub>O
2,0
2,0
1,5
1,0
1,0
K<sub>2</sub>O
2,0
2,0
1,5
1,0
1,0
MgO
21,0
21,0
23,0
25,0
25,0
CaO
1,0
1,0
1,5
2,0
2,0
ZnO
1,0
1,0
1,5
2,0
2,0
PbO
10,0
9,0
6,4
1,5
1,5
SrO
2,0
2,0
1,5
1,0
1,0
ZrO<sub>2</sub>
2,0
2,0
1,5
1,0
1,0
Fe<sub>2</sub>O<sub>3</sub>
-
2,0
-
0,1
-
Cr<sub>2</sub>O<sub>3</sub>
1,0
-
-
0,1
-
MnO
-
-
-
0,1
0,2
NiO
-
-
-
0,1
0,3
CoO
-
-
0,1
0,1
-
Варку стекла осуществляют в электропечах при температуре 1300-1330°С.
Источники информации
1. US 4520115 A, 1985.